실시 예 1 에 기재 된 절차 를 이용 하 여 고탄성 폴리머 - 캡슐 화 미립자 ( 나노 스케일 의 SnO 2 입자 ) 및 코팅 되 지 않 은 SnO 2 입자 로부터 배터리 전지 를 제조 하 였 다 . 도 6 b 은 본 발명 의 고탄성 폴리머 - 캡슐 화 미립자 접근 법 에 따라 제조 된 애노드 가 , 코팅 되 지 않 은 SnO 2 입자 - 기반 애노드 및 그래핀 - 래핑 된 SnO 2 입자 - 기반 애노드 둘 모두 에 비해 훨씬 더 안정 하 고 높 은 가역 용량 을 제공 함 을 보여준다 . 도 6 c 는 그래핀 - 랩 핑 된 입자 를 캡슐 화 하 는 방법 이 액체 전해질 과 애노드 활물질 의 직접 적 인 접촉 을 막 고 이 에 따라 , 반복 된 SEI 파괴 및 형성 ( 배터리 용량 감쇠 의 주요 근원 ) 을 방지 함 으로써 애노드 에 대한 높 은 수준 의 사이클 안정 성 을 부여 함 을 나타낸다 .